(57)【要約】      （修正有）【課題】高Ｔｇ及び高い透明性を有し、吸湿性が低い、新規含フッ素重合体及びその製造方法、該重合体を含む樹脂組成物並びに光ファイバーを提供する。【解決手段】式（ａ）で表わされる化合物と式（ｂ）で表わされる化合物とを重合させて得られる式（１ａ）で表わされる含フッ素重合体、該重合体を含む樹脂組成物並びに重合体を含む樹脂組成物からなる光ファイバー。2013023688.tif 000014（式中、Ｒは、炭素数１〜６のフルオロアルキル基又はフルオロフェニル基を表す。）【選択図】図１
2013023688.tif 000002
【特許請求の範囲】
【請求項１】
式（１ａ）で表される含フッ素重合体。
2013023688.tif 000011
（式中、Ｒは、炭素数１〜６のフルオロアルキル基又はフルオロフェニル基を表す。）
【請求項２】
式（１ａ）で表される含フッ素重合体が、式（１）で表される重合体である請求項１に記載の含フッ素重合体。
2013023688.tif 000012
【請求項３】
式（ａ）で表わされる化合物と式（ｂ）で表わされる化合物とを重合させることを特徴とする式（１ａ）で表わされる含フッ素重合体の製造方法。
2013023688.tif 000013
（式中、Ｒは、炭素数１〜６のフルオロアルキル基又はフルオロフェニル基を表す。）
【請求項４】
式（１ａ）で表される含フッ素重合体と、該含フッ素重合体と屈折率の異なる化合物とを含有することを特徴とする樹脂組成物。
【請求項５】
請求項４の樹脂組成物を用いて成形された光ファイバー。
【発明の詳細な説明】
【技術分野】
【０００１】
本発明は、含フッ素重合体及びその製造方法、樹脂組成物並びに光ファイバーに関し、より詳細には、光ファイバーなどの光学製品に最適に利用できる新規含フッ素重合体及びその製造方法、該重合体を含む樹脂組成物並びに光ファイバーに関する。
【背景技術】
【０００２】
従来から、ポリメチルメタクリレート（以下「ＰＭＭＡ」と略すことがある）などのメタクリル系樹脂を主成分とした光学用プラスチックが知られている。このようなＰＭＭＡ樹脂組成物は、軽量で、加工性がよく、低コストで製造可能であるという種々の長所を有する。
しかし、ＰＭＭＡのガラス転移温度（Ｔｇ）が１０５℃程度であるため、例えば、自動車のエンジンルーム内などの１２０℃程度が必要、つまり、高い耐熱性が必要とされる環境ではＰＭＭＡは使用できない。
また、ＰＭＭＡを用いた光ファイバーでは、高速通信性能を付与する目的で、ドーパントと呼ばれる高屈折率低分子を添加して、屈折率分布型（ＧＩ型）光ファイバーとすることがあるが、このような高屈折率低分子を添加することにより、ＰＭＭＡのＴｇがさらに低下する。従って、１００℃程度のＴｇが要求される各種センサー、家電製品内部でのリンク用途などへも使用できない。
【０００３】
このようなことから、ＰＭＭＡ系ＧＩ型光ファイバーは、耐熱性の観点からは、住宅内高速ネットワーク用途としては使用することができるかもしれない。
しかし、このような用途では、光源の種類、光源の素材自体の耐熱性、使用環境温度での寿命等を考慮して、光源波長が６６０〜６８０ｎｍ程度に限られるが、この波長領域は、長波長になるにつれて、伝送損失がおよそ２００〜３３０ｄＢ／ｋｍ（特許文献１参照）と、損失が急峻に大きくなる波長領域である。従って、吸湿による損失悪化を考慮すると、ＰＭＭＡ系ＧＩ型光ファイバーは、宅内用途として要求される通信距離３０ｍ以上、とりわけ５０ｍ以上では、使用することができない。
【０００４】
それに対して、高Ｔｇのポリマーを構成するモノマーとの共重合体、透明性に優れるポリマーを構成するモノマー、例えば、分子中の水素原子がフッ素や重水素に置換されたモノマーとの共重合体を用いることが提案されている。
例えば、Ｎ置換イソプロピルマレイミド（以下「ｉＰｒＭＩＤ」と略す）とメチルメタクリレート（以下「ＭＭＡ」と略す場合がある）との共重合体をコア部材とした光ファイバーでは、６６０ｎｍの波長で伝送損失が３００ｄＢ／ｋｍ以下であり、透明性を有し、かつ、１２５℃の雰囲気で１０００時間さらしても、透過光量の低下がほとんど認められないことが報告されている（非特許文献１参照）。
但し、ＰＭＭＡを主成分とし、Ｎ置換イソプロピルマレイミドが数十重量パーセント添加されたドーパント添加型のＧＩ型光ファイバーとした場合、Ｔｇが１００℃以下となることが予測される。
【０００５】
また、フッ素含有スチレン誘導体とアルキルメタクリレート誘導体との共重合体をコア材とした光ファイバーが、６５０〜６６０ｎｍの波長域で５０〜１００ｄＢ／ｋｍの低伝送損失が得られると報告されている（特許文献２参照）。
但し、両モノマーの水素原子置換割合、共重合組成比に関する具体的な記述がないが、その損失値からフッ素含有スチレン誘導体が主成分であるか又はアルキルメタクリレート誘導体の水素原子が重水素又はフッ素に置換されている割合が高いことが容易に推測される。
【０００６】
このような状況下、高Ｔｇ及び高い透明性を有し、吸湿性が改善されたＰＭＭＡを主成分とする光ファイバー用の素材が期待されている。
【先行技術文献】
【特許文献】
【０００７】
【特許文献１】特許第３３３２９２２号
【特許文献２】特開昭６２−１１３１１１号公報
【非特許文献】
【０００８】
【非特許文献１】S. Taneichi, et al., POF‘94 Conference Proceedings, 106(1994)
【発明の概要】
【発明が解決しようとする課題】
【０００９】
本発明は上記課題に鑑みなされたものであり、高Ｔｇ及び高い透明性を有し、吸湿性が低い、新規含フッ素重合体及びその製造方法、該重合体を含む樹脂組成物並びに光ファイバーを提供することを目的とする。
【課題を解決するための手段】
【００１０】
本発明の含フッ素重合体は、式（１ａ）で表されることを特徴とする。
2013023688.tif 000003
（式中、Ｒは、炭素数１〜６のフルオロアルキル基又はフルオロフェニル基を表す。）
このような含フッ素重合体では、式（１ａ）で表される含フッ素重合体が、式（１）で表される重合体であることが好ましい。
2013023688.tif 000004
【００１１】
また、本発明の含フッ素重合体の製造方法は、式（ａ）で表わされる化合物と式（ｂ）で表わされる化合物とを重合させることを特徴とする。
2013023688.tif 000005
（式中、Ｒは、炭素数１〜６のフルオロアルキル基又はフルオロフェニル基を表す。）
【００１２】
本発明の樹脂組成物は、式（１ａ）で表される含フッ素重合体と、該含フッ素重合体と屈折率の異なる化合物とを含有することを特徴とする。
また、本発明の光ファイバーは、上記樹脂組成物を用いて成形されたものであることを特徴とする。
【発明の効果】
【００１３】
本発明は新規な含フッ素重合体であり、優れた透明性、耐熱性、疎水性を有する光学素材が得られる。従って、この新規含フッ素重合体を含む樹脂組成物を用いることにより、優れた特性を有する光ファイバーを提供することが可能となる。
【図面の簡単な説明】
【００１４】
【図１】本発明の含フッ素重合体（破線）及び比較例としてのＰＭＭＡ（実線）の吸水率の経時変化を示すグラフである。
【図２】本発明の含フッ素重合体の透過率の波長依存性を示すグラフである。
【発明を実施するための形態】
【００１５】
本発明の含フッ素重合体は、式（１ａ）で表される。
2013023688.tif 000006
（式中、Ｒは、炭素数１〜６のフルオロアルキル基又はフルオロフェニル基を表す。）
【００１６】
Ｒのフルオロアルキル基としては、例えば、トリフルオロメチル、フルオロエチル、ジフルオロエチル、トリフルオロエチル、パーフルオロエチル、フルオロプロピル、ジフルオロプロピル、ペンタフルオロプロピル、フルオロブチル、ジフルオロブチル、ヘプタフルオロブチル、２−トリフルオロメチル−テトラフルオロプロピル、フルオロペンチル、フルオロヘキシル等の直鎖又は分岐のアルキル基に、フッ素原子が１以上置換されたフルオロアルキル基が挙げられる。なかでも、窒素原子に結合する炭素原子においては、フッ素原子が置換されておらず、この炭素原子以外の炭素原子に結合する水素原子の１以上（好ましくは全て）がフッ素原子で置換されているものが好ましい。つまり、−ＣＨ2ＣxＦyで表されるフルオロアルキル基であって、ｘ＝１〜５、ｙ＝５〜１１、ｙ≦２ｘ＋１（好ましくは、ｙ＝２ｘ＋１）の関係式を満たすフルオロアルキル基が好ましい。なお、フルオロアルキル基に含まれる水素原子は重水素原子であってもよい。
フルオロフェニル基としては、フェニル基を構成する炭素原子に結合する水素原子の１以上（好ましくは全て）がフッ素原子又は重水素原子（好ましくはフッ素原子）で置換されているものが好ましい。つまり、以下の構造式で示されるフルオロフェニル基が好ましく、以下の構造式においてｚ＋ｗ＝５である基がより好ましく、ｚ＝５である基がさらに好ましい。
2013023688.tif 000007
（式中、Ｈ*は水素原子又は重水素原子を表し、ｚ＝０〜５、ｗ＝０〜５、ｚ＋ｗ＝５を表す。）
【００１７】
なかでも、Ｒは、フルオロフェニル基であることが好ましく、さらに、フェニル基を構成する炭素原子に結合する水素原子の全てがフッ素原子で置換された、以下の式（１）で表される重合体であることがより好ましい。
2013023688.tif 000008
【００１８】
式（１ａ）で表される含フッ素重合体は、以下のように、式（ａ）で表される化合物と式（ｂ）で表される化合物とを重合させることにより製造することができる。
2013023688.tif 000009
（式中、Ｒは上記と同義である。）
【００１９】
この場合の重合方法は、当該分野で公知の方法、例えば、溶液重合、塊状重合、乳化重合又は懸濁重合等の方法が挙げられる。なかでも、異物、不純物の混入を防ぐという観点から、塊状重合法が好ましい。
具体的には、式（ａ）で表わされる化合物と式（ｂ）で表わされる化合物とを、狙いの耐熱性（Ｔｇ）が得られるように、任意の割合で混合／投入し、−１０〜１５０℃程度の温度範囲で、１０〜６０時間程度の反応時間で重合させることが適している。例えば、耐熱性（Ｔｇ）として１４０程度を得るために、式（ａ）で表される化合物と式（ｂ）で表される化合物とを、１０：９０（モル比）程度から略等モル比（好ましくは、略等モル比）程度で混合／投入することが例示される。式（ａ）で表わされる化合物は、単独で用いてもよいし、２種類以上を組み合わせて用いてもよい。
なかでも、式（１）で表わされる含フッ素重合体は、通常、ＰＦＰＭＩ（パーフルオロフェニルマレイミド）とＭＭＡ（メチルメタクリレート）とを重合させることにより製造することができる。
【００２０】
式（１ａ）で表されるフッ素重合体及び式（１）で表される含フッ素重合体は、上述した原料化合物、例えば、式（１）の場合には、ＰＦＰＭＩ及びＭＭＡ以外に、他のモノマー成分を用いないことが好ましいが、得られる重合体の特性を損なわない範囲で、さらに重合性モノマー等を含有していてもよい。この場合の他の重合性モノマーの含有量は、例えば、重合体を構成する全モノマーに対して、１０モル％程度以下とすることが好ましい。
【００２１】
重合性モノマーとしては、例えば、（メタ）アクリル酸エステル系化合物として、メタクリル酸エチル、メタクリル酸ｎ−プロピル、メタクリル酸ｎ−ブチル、アクリル酸エチル、アクリル酸ｎ−プロピル、アクリル酸ｎ−ブチル、メタクリル酸ペンタフルオロフェニル、メタクリル酸トリフルオロエチル、メタクリル酸ヘキサフルオロイソプロピル、フルオロアクリル酸ヘキサフルオロイソプロピル等；スチレン系化合物として、α−メチルスチレン、フルオロスチレン、ペンタフルオロスチレン、クロロスチレン、ブロモスチレン等；ビニルエステル類として、ビニルアセテート、ビニルベンゾエート、ビニルフェニルアセテート、ビニルクロロアセテート等；マレイミド類として、マレイミド、Ｎ−メチルマレイミド、Ｎ―ｎ−ブチルマレイミド、Ｎ―ｔｅｒｔ−ブチルマレイミド、Ｎ―イソプロピルマレイミド、Ｎ−フェニルマレイミド等；その他、フマル酸ジシクロヘキシル、アクリロニトリル、９−ビニルカルバゾール、メタクリル酸無水物等；及びこれらモノマーのＣ−Ｈ結合の水素原子が重水素原子又はフッ素原子で置換されたもの等が例示される。
なかでも、重合性モノマーは、その単独重合体の屈折率がＰＦＰＭＩの単独重合体に近いものが好ましく、例えば、メタクリル酸テトラフルオロフェニル、メタクリル酸ペンタフルオロフェニル、ペンタフルオロスチレンなどがより好ましい。
【００２２】
なお、重合体を製造する際、重合開始剤及び／又は連鎖移動剤等の添加剤を使用することが好ましい。
重合開始剤としては、通常のラジカル開始剤が挙げられる。例えば、過酸化ベンゾイル、ｔ−ブチルパーオキシ−２−エチルヘキサネート、ジ−ｔ−ブチルパーオキシド、ｔ−ブチルパーオキシイソプロピルカーボネート、ｎ−ブチル４，４，ビス（ｔ−ブチルパーオキシ）バラレートなどのパーオキサイド系化合物；２，２'−アゾビスイソブチロニトリル、２，２'−アゾビス（２−メチルブチロニトリル）、１，１'―アゾビス（シクロヘキサン−１−カルボニトリル）、２，２'−アゾビス（２−メチルプロパン）、２，２'−アゾビス（２−メチルブタン）、２，２'−アゾビス（２−メチルペンタン）、２，２'−アゾビス（２，３−ジメチルブタン）、２，２'−アゾビス（２−メチルヘキサン）、２，２'−アゾビス（２，４−ジメチルペンタン）、２，２'−アゾビス（２，３，３−トリメチルブタン）、２，２'−アゾビス（２，４，４−トリメチルペンタン）、３，３'−アゾビス（３−メチルペンタン）、３，３'−アゾビス（３−メチルヘキサン）、３，３'−アゾビス（３，４−ジメチルペンタン）、３，３'−アゾビス（３−エチルペンタン）、ジメチル−２，２'−アゾビス（２−メチルプロピオネート）、ジエチル−２，２'−アゾビス（２−メチルプロピオネート）、ジ−ｔ−ブチル−２，２'−アゾビス（２−メチルプロピオネート）などのアゾ系化合物等が挙げられる。これらは、単独で用いてもよいし、２種類以上を併用してもよい。
重合開始剤を用いる場合には、重合で用いる全モノマー成分１００重量部に対して０．０１〜２重量部程度が挙げられる。
【００２３】
連鎖移動剤としては、特に限定されることなく、公知のものを用いることができる。例えば、アルキルメルカプタン類（ｎ−ブチルメルカプタン、ｎ−ペンチルメルカプタン、ｎ−オクチルメルカプタン、ｎ−ラウリルメルカプタン、ｔ−ドデシルメルカプタン等）、チオフェノール類（チオフェノール、ｍ−ブロモチオフェノール、ｐ−ブロモチオフェノール、ｍ−トルエンチオール、ｐ−トルエンチオール等）等が挙げられる。なかでも、ｎ−ブチルメルカプタン、ｎ−オクチルメルカプタン、ｎ−ラウリルメルカプタン、ｔ−ドデシルメルカプタン等のアルキルメルカプタンが好適に用いられる。
また、Ｃ−Ｈ結合の水素原子が重水素原子又はフッ素原子で置換された連鎖移動剤を用いてもよい。これらは、単独で用いてもよいし、２種類以上を併用してもよい。
【００２４】
連鎖移動剤は、通常、成形上及び物性上、重合体を適当な分子量に調整するために用いられる。各モノマーに対する連鎖移動剤の連鎖移動定数は、例えば、ポリマーハンドブック第３版（J.BRANDRUPおよびE.H.IMMERGUT編、JOHN WILEY&SON発行）「高分子合成の実験法」（大津隆行、木下雅悦共著、化学同人、昭和４７年刊）等を参考にして、実験によって求めることができる。よって、連鎖移動定数を考慮して、さらに含有させる重合性モノマー等の種類等に応じて、適宜、その種類及び添加量を調整することが好ましい。例えば、全モノマー成分１００重量部に対して０．０１〜４重量部程度が挙げられる。
【００２５】
式（１ａ）で表されるフッ素重合体及び式（１）で表される含フッ素重合体では、ｍ及びｎの値は、重合する際の開始剤量、連鎖移動剤量を調整することによって、適宜調整することができる。
式（１ａ）で表されるフッ素重合体及び式（１）で表される含フッ素重合体の分子量は、その使用目的によって適宜調整することができるが、例えば、光学用途に使用する場合には、重量平均分子量は、５万〜５０万程度が挙げられる。なお、重量平均分子量は、実施例に示したように、ＧＰＣ（ゲルパーミエーションクロマトグラフィー）により測定されたポリスチレン換算の値を指す。
【００２６】
式（１ａ）で表される含フッ素重合体及び式（１）で表わされる含フッ素重合体は、種々の用途、特に光学用途に使用するために、樹脂組成物とすることができる。
このような樹脂組成物には、透明性、耐熱性等の性能を損なわない範囲で、必要に応じて、例えば、屈折率調節剤、熱安定化助剤、加工助剤、耐熱向上剤、酸化防止剤、光安定剤等の添加剤の１以上を組み合わせることができる。また、樹脂組成物の透明性、耐熱性等の性能を損なわない範囲で、上述した他のモノマー又は他の重合体を樹脂組成物に含有させてもよい。特に、樹脂組成物は、光学用途に用いるために、式（１ａ）で表される含フッ素重合体及び式（１）で表わされる含フッ素重合体と、この含フッ素重合体と屈折率の異なる化合物、つまり、屈折率調節剤とを含有することが好ましい。
【００２７】
屈折率調節剤としては、ジフェニルスルホン及びジフェニルスルホン誘導体（例えば、４，４'−ジクロロジフェニルスルホン、３，３'，４，４'−テトラクロロジフェニルスルホン等の塩化ジフェニルスルホン）、ジフェニルスルフィド、ジフェニルスルホキシド、ジベンゾチオフェン、ジチアン誘導体等の硫黄化合物；トリフェニルホスフェート、リン酸トリクレジル等のリン酸化合物；安息香酸ベンジル；フタル酸ベンジルｎ−ブチル；フタル酸ジフェニル；ビフェニル；ジフェニルメタン；トリス−２−エチルヘキシルホスフェート等が挙げられる。
屈折率調節剤は、樹脂組成物の用途等によって、意図する屈折率、用いる屈折率調節剤の種類等によって適宜調整することができ、例えば、重合体１００重量部に対して０．１〜２５重量部程度とすることができ、これによって、樹脂組成物の屈折率を好適な値に調節することができる。
【００２８】
熱安定化助剤及び加工助剤としては、特に限定されず、公知の剤のいずれをも使用することができる。
耐熱向上剤としては、例えば、α−メチルスチレン系、Ｎ−フェニルマレイミド系等が挙げられる。
酸化防止剤としては、例えば、フェノール系抗酸化剤等が挙げられる。
光安定剤としては、例えば、ヒンダードアミン系の光安定剤等が挙げられる。
これらの添加剤は、上述した式（１）で表される含フッ素重合体に対して混合してもよいし、含フッ素重合体を構成するモノマーと混合して使用してもよい。混合する方法としては、例えば、ホットブレンド法、コールドブレンド法、溶液混合法等が挙げられる。
【００２９】
一般に、共重合体では、重合の初期と後期とで、重合体に含まれるモノマーの成分比が変化する。そのため、各モノマー成分の屈折率が等しくない場合には、得られた重合体は、屈折率の異なる高分子鎖の混合物となり、光を散乱し、透明性に劣るものとなる。
一方、本発明の含フッ素重合体では、ＰＦＰＭＩの単独重合体とＭＭＡの単独重合体との屈折率が、５３２ｎｍの光源波長において１．４９８９及び１．４９５３と非常に近いため、生成する共重合体は、重合の初期と後期とで、ほとんど均一な屈折率を有する。よって、光を散乱することなく、ハロゲン含有により炭素−水素結合が極めて少なく透明性に優れたものとなる。
【００３０】
本発明の光ファイバーは、上述した、式（１）で表される含フッ素重合体を含有した樹脂組成物によって形成される。光ファイバーは、通常、コア部及びクラッド部によって構成されており、上述した樹脂組成物は、そのままあるいは他のモノマー又は他の樹脂を含有させるか、上述した添加剤を任意の量で添加することにより、コア部又はクラッド部又はそれらの双方を構成することができる。
【００３１】
光ファイバーは、通常、マルチモード光ファイバーと、シングルモード光ファイバーとに分類され、さらにマルチモード光ファイバーは、ステップインデックス（ＳＩ）型と屈折率分布を有するグレーデッドインデックス（ＧＩ）型とに分類されるが、本発明の光ファイバーは、これらのうちのいずれでもよい。
【００３２】
本発明の光ファイバーを製造する方法としては、当該分野で公知の方法を利用することができる。例えば、１層又は２層以上のコア部の外周に１層又は２層以上のクラッド部を形成するために、界面ゲル重合法、回転重合、溶融押出ドーパント拡散法、複合溶融紡糸及びロッドインチューブ法等を利用することができる。また、予めプリフォームを形成し、延伸、線引き等を行ってもよいが、上述した方法によって、直接ファイバーを形成してもよい。
【００３３】
具体的には、中空状のクラッド部を作製し、このクラッド部の中空部にコア部を作製する方法が挙げられる。
この場合、コア部を構成するモノマーをクラッド部の中空部に導入し、クラッド部を回転させながら重合体を重合して、クラッド部より高い屈折率を有するコア部を形成する。この操作を１回のみ行って、１層のコア部を形成してもよいし、この操作を繰り返すことにより、複数層からなるコア部を形成してもよい。
【００３４】
用いる重合容器は、ガラス、プラスチック又は金属性の円筒管形状の容器（チューブ）で、回転による遠心力などの外力に耐え得る機械的強度及び加熱重合時の耐熱性を有するものが利用できる。
重合時の重合容器の回転速度は、５００〜３０００ｒｐｍ程度が例示される。
通常、モノマーをフィルターにより濾過して、モノマー中に含まれる塵埃を除去してから、重合容器内に導入することが好ましい。
さらに、２台以上の溶融押出機と２層以上の多層ダイ及び多層用紡糸ノズルを用いて、コア部及びクラッド部を形成する方法であってもよい。
【００３５】
上述した方法等によって光ファイバーのプリフォームを形成した場合、このプリフォームを溶融延伸することにより、プラスチック光ファイバーを作製することができる。延伸は、例えば、プリフォームを、加熱炉等の内部を通過させることによって加熱し、溶融させた後、延伸紡糸する方法が例示される。加熱温度は、プリフォームの材質等に応じて適宜決定することができる。延伸条件（延伸温度等）は、得られたプリフォームの径、所望の光ファイバーの径及び用いた材料等を考慮して、適宜調整することができる。
【００３６】
本発明の光ファイバーは、そのままの形態で適用することができる。また、上述したように、その外周を１つ又は複数の樹脂層、繊維層、金属線等の被覆材で被覆することにより及び／又は複数のファイバーを束ねることにより、光ファイバーケーブル等の種々の用途に適用することができる。
【００３７】
本発明の樹脂組成物を利用することができる光学用途としては、光導波路等の光伝導性素子類；スチールカメラ用、ビデオカメラ用、望遠鏡用、眼鏡用、プラスチックコンタクトレンズ用、太陽光集光用等のレンズ類、凹面鏡；ポリゴン等の鏡類；ペンタプリズム類等のプリズム類；等の光学部材等が挙げられる。
したがって、このような樹脂組成物は、当該分野で公知の方法によって、シート状、レンズ状、マス状、ファイバー状等の種々の形状に成形することが好ましい。
【００３８】
以下、本発明の含フッ素重合体等の実施例を詳細に説明するが、本発明は下記の例に限定されるものではない。
実施例１〜４
環流冷却器、滴下漏斗を備えた三つ口フラスコに、１，４−ジオキサン１４０ｍｌと無水マレイン酸２６．８ｇ（０．２７３モル）とを入れ、２，３，４，５，６−ペンタフルオロアニリン５０．０ｇ（０．２７３モル）を溶解した、１，４−ジオキサン溶液９０ｍｌを滴下漏斗より滴下し、常温下において攪拌した。得られた混合反応溶液を７２時間還流させ反応を終了させた。蒸留により１３０ｍｌの１，４−ジオキサンを取り除き、当量のキシレンを加え、さらに３時間還流した。その後、溶媒の２／３を蒸留によって除去し、常温まで徐冷した。沈殿物を濾別し、これを酢酸２５０ｍｌに溶解し、窒素バブリングを行いながら３０分攪拌した。さらに窒素気流下において１５時間還流した。得られた反応溶液を氷水に注ぎ、生成物を得た。エタノール／トリエチルアミン系により再結晶を行い、Ｎ−ペンタフルオロフェニルマレイミド（ＰＦＰＭＩ）を得た。融点は約１００℃であった。
【００３９】
上記で得られたＰＦＰＭＩと、別に減圧蒸留により精製したメチルメタクリレート（ＭＭＡ）とを種々の割合で混合し、開始剤としてアゾビスイソブチロニトリル（ＡＩＢＮ）を加え、６０〜８０℃にて２４時間重合した。生成物をテトラヒドロフラン／メタノール系で再沈殿し、６０℃の真空オーブンで乾燥させることにより、精製された、式（１）で表わされる含フッ素重合体を得た。
【００４０】
実施例５〜７
上記と同様の合成手順にて、Ｎ−２，３，４テトラフルオロフェニルマレイミド（ＰＴＰＭＩ）を得た。ＰＴＰＭＩとＭＭＡとを種々の割合で混合し、上記同様の条件にて重合及び精製を行い、ＰＴＰＭＩ−ＭＭＡ共重合体を得た。
【００４１】
比較例
減圧蒸留により精製したメチルメタクリレート（ＭＭＡ）に、開始剤としてＡＩＢＮを加え、６０〜８０℃にて２４時間重合した。生成物をテトラヒドロフラン／メタノール系で再沈殿し、６０℃の真空オーブンで乾燥させることにより、精製されたポリメチルメタクリレート（ＰＭＭＡ）を得た。
【００４２】
特性評価
実施例及び比較例で得られた重合体の特性を以下の方法で測定した。その結果を、表１、図１及び図２に示す。
数平均分子量：ゲル浸透クロマトグラフィー（Ｗａｔｅｒｓ５１０）を使用して測定した。溶出溶媒として液体クロマト用ＴＨＦを使用した。標準物質として市販の分子量既知のポリスチレンを使用した。
ガラス転移温度（Ｔｇ）：示差熱分析装置(ＴＡ  Ｉｎｓｔｒｕｍｅｎｔ、５１００ｓｙｓｔｅｍ)を使用して測定した。測定は昇温速度１０℃／ｍｉｎで、窒素気流下で行った。
熱分解温度（Ｔｄ）：示差熱／熱重量同時分析装置(ＴＡ  Ｉｎｓｔｒｕｍｅｎｔ、５１００ｓｙｓｔｅｍ)を使用して測定した。測定は昇温速度１０℃／ｍｉｎで、窒素気流下で行った。
屈折率：５３２ｎｍの波長光により、アッベの屈折計を使用して測定した。測定に使用した試料は、後述するキャストフィルムである。
【００４３】
吸水率測定：３０×１５×２ｍｍの重合体サンプル（ＰＦＰＭＩ−ＭＭＡ共重合体、ＰＦＰＭＩ割合：９．８ｍｏｌ％）を６０℃の蒸留水に浸漬し、経時的な重量変化を調べた。比較例として同じ形状のＰＭＭＡを用いて、同様に評価した。  透過率測定：テトラヒドロフランを用いて、重合体（ＰＦＰＭＩ−ＭＭＡ共重合体、ＰＦＰＭＩ割合：１０ｍｏｌ％）のキャストフィルム（厚さ５４０μｍ）を作製し、可視紫外分光光度計(Ｐｅｒｋｉｎ  Ｅｌｍｅｒ社製、Ｌａｍｂｄａ８００)を使用して、波長３００〜９００ｎｍの範囲で透過率を測定した。
【００４４】
【表１】
2013023688.tif 000010
【産業上の利用可能性】
【００４５】
本発明の含フッ素重合体は、透明性に優れた重合体であり、種々の用途、例えば、高速通信を意図する光ファイバーのコア材の構成要素として有用である。さらに、形状を変化させることにより、光導波路等の光導性素子類、スチールカメラ用、ビデオカメラ用、望遠鏡用、眼鏡用、プラスチックコンタクトレンズ用、太陽光集光用等のレンズ類、凹面鏡、ポリゴン等の鏡類、ペンタプリズム類等のプリズム類等の光学部材として応用することが可能である。
【図１】
2013023688.tif 000015
【図２】
2013023688.tif 000016